Brevet FR2158119A1 — publié le 19730615

L'invention est relative à l'utilisation d'un traitement des surfaces en contact avec des eaux calcaires de façon à éviter la formation de calcaire adhérent à ces surfaces ou tartre. L'on sait que le carbonate de calcium présent dans les eaux de sources est plus soluble dans l'eau froide que dans l'eau chaude. L'élévation de température de l'eau provoque la précipitation du carbonate qui se dépose sur les parties métalliques du réservoir et les résistances électriques, ou tubes de chauffage. L'adhérence extrême de ce calcaire est au départ due à la nature polaire du calcaire et des métaux et à l'énergie superficielle élevée des métaux et des oxydes métalliques qui les recouvrent. Le procédé habituellement employé est d'empêcher la précipitation du calcaire dans l'eau en employant des eaux deminéralisées exemptes de calcaire, ou en additionnant l'eau de produits chimiques évitant la précipitation du calcaire. De tels procédés ne sont pas toujours applicables et sont dans nombre de cas coûteux. La présente invention consiste à recouvrir toutes les surfaces d'un produit adsorbé chimiquement en couche très fine de quelques angströms qui ait à la fois les cinq propriétés suivantes 1ç/ insoluble dans l'eau, 2s/ de polarité élevée par rapport au calcaire et plus adsorbable que celui-ci, 30/ de très basse énergie superficielle de façon à diminuer la mouillabilité par l'eau, 4 / d'une parfaite neutralité, S / d'une tenue excellente à température élevée. Le produit utilisé est un dérivé oxydé des diméthylpolysiloxanes. Sa tension critique de mouillage est inférieure à 23 dynes/cm. En tant que fluide silicone il est comme tous les corps de cette catégorie, insoluble dans l'eau sa polarité est élevée au point qu'il est adsorbé chimiquement par les surfaces métalliques de préférence aux acides gras organiques dont la facilité d'adsorption est pourtant tres élevée puisque à la base de certains procédés de graissage. a neutralité est celle des produits silicones qui en autorise l'utilisation dans les applications d'emballages alimentaires.Enfin sa tenue aux températures élevées est excellente, sa décomposition ne survenant qu'après chauffage prolon gé au dessus de 25ça5, ce qui est largement suffisant pour l'application envisagée. L'adhérence du produit aux surfaces métalliques, au verre, aux surfaces vi tri fiées est telle que des nettoyages poussés dans des solvants chlorés et sous ultrasons sont sans effet. L'application du produit suivant l'invention est simple et peut-être facilement inclue dans une gamme de fabrication. Les pièces à protéger sont soigneusement lavées, le produit en solution de 0,2 à 10 % dans un solvant non polaire qui peut être du difluorodichlorométhane, de l'essence, ou tout autre hydrocarbure volatil non polaire, est appliqué ou trempé, au pinceau ou par pulvérisation. Dans certaines applications l'excès de produit déposé non adsorbé directement par la surface à traiter peut-être éliminé par un rinçage dans un solvant chloré éventuellement sous ultrasons. L'épaisseur de la couche utile peut éventuellement être augmentée par l'addition au produit de base d'une poudre métallique ou d'un oxyde métallique. Le dépôt est alors constitué de particules de métal ou d'oxydes sur lesquelles sont adsorbées les chaines de silicones polaires. REVENDICATIONS 1 - Procédé de traitement de surface des métaux et oxydes métalliques, des verres et des céramiques, destiné à éviter les dépôts de calcaire ou tartre sur les dites surfaces, caractérisé par le fait que l'on revêt les surfaces d'un film adsorbé chimiquement d'un fluide silicone polaire obtenu par oxydation d'un diméthylpolysiloxane. 2 - Procedé suivant la revendicationlcaractérisé par le fait que le revêtement comporte en plus une addition de poudre métallique ou d'oxyde métallique. 3 - Procedé suivant les revendications 1 et 2 appliqué à la brosse, au pinceau, au tampon par immersion ou par pulvérisation. 4 - Procéde appliqué suivant les revendications 1, 2 et 3 aux récipients culinaires, menagers ou industriels destinés à chauffer de l'eau à des températures inférieures à 250". 5 - Procédé appliqué suivant les revendications 1, 2 et 3 aux resistances ou tubes chauffants dans les chaudières, ou récipients destinés au chauffage de l'eau.